(57)【要約】【課題】  ピールアップ性に優れ、床材間の境界が目立たず、容易に張替え可能な床材の製造方法を提供する。【解決手段】本発明は、熱可塑性樹脂により形成された裏面層、模様フィルムを含む意匠層及び透明層がこの順に積層され、意匠層の厚みが０．５〜１．５ｍｍであり、床材の表面角部に面取り形状部が形成され、ＪＩＳ  Ｋ７１０６に準拠して測定される２０℃での剛性度が５００ｋｇｆ／ｃｍ２〜１４００ｋｇｆ／ｃｍ２である床材の製造方法であって、裏面層形成用熱可塑性樹脂ペースト層上に、意匠層形成用樹脂組成物、模様フィルム及び透明層形成用樹脂組成物を、この順に積層することにより、床材形成用積層体を得る工程（１）と、床材形成用積層体を加熱して硬化させる工程（２）と、硬化させた床材形成用積層体の表面角部に、切断刃とテーパー面を有する押圧刃を押圧することにより、打ち抜き加工と同時に面取り加工を施す工程（３）と、を有する。【選択図】図１
2015143470.tif 000002
【特許請求の範囲】
【請求項１】
熱可塑性樹脂により形成された裏面層、模様フィルムを含む意匠層及び透明層がこの順に積層され、前記意匠層の厚みが０．５〜１．５ｍｍであり、床材の表面角部に面取り形状部が形成され、ＪＩＳ  Ｋ７１０６に準拠して測定される２０℃での剛性度が５００ｋｇｆ／ｃｍ２〜１４００ｋｇｆ／ｃｍ２である床材の製造方法であって、
裏面層形成用熱可塑性樹脂ペースト層上に、意匠層形成用樹脂組成物、模様フィルム及び透明層形成用樹脂組成物を、この順に積層することにより、床材形成用積層体を得る工程（１）と、
前記床材形成用積層体を加熱して硬化させる工程（２）と、
前記硬化させた床材形成用積層体の表面角部に、切断刃とテーパー面を有する押圧刃を押圧することにより、打ち抜き加工と同時に面取り加工を施す工程（３）と、
を有することを特徴とする床材の製造方法。
【請求項２】
前記工程（３）によって、床材の表面角部に、模様フィルムによって被覆された面取り形状部を形成する、請求項１に記載の床材の製造方法。
【発明の詳細な説明】
【技術分野】
【０００１】
本発明は、床材間の境界が目立たず、容易に張替え可能な床材の製造方法に関する。
【背景技術】
【０００２】
近年、建設業界において、リフォームが盛んに行われている。床材においても、床面全面の床材の張替えや、汚れた部分の床材の張替えが行われている。このため、容易に張替え可能な、いわゆる、ピールアップ性に優れた床材が要望されている。
【０００３】
従来、床材間の段差を目立たせずに施工が可能な床材等の化粧材が提案されている（例えば特許文献１、及び、２参照）。
【０００４】
特許文献１記載の床材は、木質基材の上面に熱可塑性樹脂製化粧シート等による防水層が設けられている。
【０００５】
上記床材は、床材の継ぎ目部における床材間の段差を目立たなくし、且つ、床面の意匠性を向上させるために、床材外周部の上面と側面との間の稜部に面取り加工が施されている。
【０００６】
しかし、上記床材は木質基材を用いているため剛性度が高く、張替えの際に捲ることが困難であるため剥がし難くなっていた。
【０００７】
また、上記床材は、主に、モルタルやコンクリート等の下地面に施工される。これらの下地面は、平坦に見えても、表面には不陸（凹凸）が存在する。施工現場での下地面の条件として、日本建築仕上材工業会では、下地面上の任意の１ｍの長さの不陸を測定した場合、不陸の高低差が２ｍｍ以内であり、且つ、局部的な凹凸がないことを規定している。  実際の施工現場では、施工業者が下地面を補修してから当該下地面上に床材が施工されるが、上記規定が遵守されることは少なく、特に、下地面上に局部的に高低差が０．５ｍｍ程度の不陸が存在することが一般的である。このような下地面上に、床材が施工されることとなる。
【０００８】
上記床材は、剛性度が高いため下地面の不陸（凹凸）を吸収することができない。このため、不陸の高低差が０．５ｍｍ程度に補修された後に床材を施工した場合であっても、不陸が存在すれば、床材間の段差が大きくなり、床材側面が露出する。このとき、上記床材は表面を被覆する熱可塑性樹脂製化粧シートの厚みが十分でなく、床材間の段差も大きいので、露出した床材側面において、木質基材が視認されることとなる。この木質基材の色は、床材表面の意匠を形成する熱可塑性樹脂製化粧シートの色と異なるので、床材間の境界が目立つという問題があった。
【０００９】
また、特許文献２記載の床用化粧材は、木質板上に接着剤層を介して化粧シートが積層されており、化粧シート側に面取り部を有し、当該面取り部は着色塗料によって塗装されており、上記接着剤層は着色剤を含有している。
【００１０】
上記床材は、面取り部が着色塗料によって塗装されており、且つ、下層の接着剤層が着色剤を含有している。これにより、下地である木質板の地色を隠蔽し、床材間の段差を目立たなくしている。
【００１１】
しかし、上記床材においても木質板を用いているので捲ることができず、床材が剥がし難い。また、不陸を有する床面上に施工されると、床材間の段差が大きくなり、面取り部よりも、更に下層の木質板が露出して、床材間の境界が目立つという問題があった。
更に、上記床材は、面取り部を着色塗料によって塗装しなければならず、製造工程が複雑になっていた。
【先行技術文献】
【特許文献】
【００１２】
【特許文献１】特開２００３−２００４０５号公報
【特許文献２】特開２００９−２２８３３５号公報
【発明の概要】
【発明が解決しようとする課題】
【００１３】
本発明は、上記の事情に鑑みてなされたものであり、敷設しても床材間の境界が目立たず、且つ、容易に張替え可能な床材の製造方法を提供することを課題とする。
【課題を解決するための手段】
【００１４】
本発明は、熱可塑性樹脂により形成された裏面層、模様フィルムを含む意匠層及び透明層がこの順に積層され、前記意匠層の厚みが０．５〜１．５ｍｍであり、床材の表面角部に面取り形状部が形成され、ＪＩＳ  Ｋ７１０６に準拠して測定される２０℃での剛性度が５００ｋｇｆ／ｃｍ２〜１４００ｋｇｆ／ｃｍ２である床材の製造方法であって、裏面層形成用熱可塑性樹脂ペースト層上に、意匠層形成用樹脂組成物、模様フィルム及び透明層形成用樹脂組成物を、この順に積層することにより、床材形成用積層体を得る工程（１）と、前記床材形成用積層体を加熱して硬化させる工程（２）と、前記硬化させた床材形成用積層体の表面角部に、切断刃とテーパー面を有する押圧刃を押圧することにより、打ち抜き加工と同時に面取り加工を施す工程（３）と、を有する。
【００１５】
かかる製造方法によれば、熱可塑性樹脂により形成された裏面層、模様フィルムを含む意匠層及び透明層がこの順に積層され、前記意匠層の厚みが０．５〜１．５ｍｍであり、床材の表面角部に面取り形状部が形成され、ＪＩＳ  Ｋ７１０６に準拠して測定される２０℃での剛性度が５００ｋｇｆ／ｃｍ２〜１４００ｋｇｆ／ｃｍ２である床材を、安価で且つ容易に製造することができる。
かかる床材は、その表面角部に面取り形状部を有するので、施工者は、張替え作業の際に、床材間に指先や、カッター、目打ち等の引っ掛け治具を引っ掛けて床材を剥がすことができるので、張替えが容易である。
また、上記床材は、透明層、模様フィルムを含む意匠層及び裏面層が熱可塑性樹脂により形成され、ＪＩＳ  Ｋ７１０６に準拠して測定される２０℃での剛性度が、５００ｋｇｆ／ｃｍ２〜１４００ｋｇｆ／ｃｍ２であるので、上方に捲って剥がすことができ、床材の張替えが容易である。さらに、不陸追従性に優れるので、施工状態で床材間の段差を可及的に小さくすることができ、床材間の段差部分において裏面層が視認されることを抑制でき、床材間の境界が目立たなくなる。
さらに、上記床材は、意匠層の厚みが０．５〜１．５ｍｍであるので、不陸を有する下地面に施工されても床材間の段差部分に、裏面層が視認されず、床材間の境界が目立たなくなる。
【００１６】
また、本発明の好ましい製造方法は、前記工程（３）によって、床材の表面角部に、模様フィルムによって被覆された面取り形状部を形成する。
【発明の効果】
【００１７】
本発明の製造方法によれば、敷設しても床材間の境界が目立たず、且つ、容易に張替え可能な床材を容易に製造することができる。
【図面の簡単な説明】
【００１８】
【図１】本発明に係る床材の縦断面図である。
【図２】本発明に係る床材を敷設した場合の拡大模式図である。
【図３】本発明の比較例を示す拡大模式図である。
【図４】本発明に係る床材の他の例を示す縦断面図である。
【図５】本発明に係る床材の他の例を示す縦断面図である。
【図６】本発明に係る床材の他の例を示す縦断面図である。
【図７】本発明に係る床材の他の例を示す縦断面図である。
【図８】本発明に係る床材の他の例を示す縦断面図である。
【発明を実施するための形態】
【００１９】
以下、本発明の好ましい実施形態について、図面を参照しつつ説明する。なお、各図において、各部材又は各部の長さ、厚み、及び大きさは、実際のものとは異なっていることに留意されたい。
【００２０】
図１に示すように、本実施形態において、本発明の床材１は下から順に、裏面層５、意匠層４、透明層３、及び、表面保護層２が積層された層構成からなる。
【００２１】
本発明の床材１は、その表面部１ａの角部に面取り形状部６を有している。
表面部１ａの角部に面取り形状部６を設けることにより、施工者が床材１を引き剥がす際に面取り形状部６、及び、床材１の側面部１ｂに指先やカッター、目打ち等の引っ掛け治具を引っ掛け易くなり、ピールアップ性を向上することができる。
また、本発明の床材１は、表面部１ａの角部に面取り形状部６が形成されている。このため、床材間の境界に直角の角部が存在せず、床材間の境界を目立たなくすることができる。このことによって、床材相互間の段差を隠蔽することができる。
即ち、面取り形状部６の形成により床材相互間に形成される目地が上部において広く形成されるので、床材相互間に段差が生じた場合でも、その段差は目立たない。
さらに、床材相互間に段差が存在する場合、表面部１ａの角部が直角であると、歩行時に素足や靴などの爪先がその段差部分に引っ掛かって歩行感を損なったり、床材１の表面層４を損傷する場合があるが、面取り形状部６の形成により歩行時の素足や靴などの爪先の引っ掛かりを抑制することができる。
本実施形態の面取り形状部６は平面であり、図１において直線状に示されている。
上記面取り形状部６は、深さがＴとなるように設けられている。ここで、上記深さＴは、図１に示すように、床材１の縦断面図において床材表面を示す線の延長線６ｃと、床材側面を示す直線の最上部６ｅとの距離である。
【００２２】
上記深さＴの値は、床材１を縦方向に切断して縦断面を形成し、床材１の表面に直線状の定規を置き、当該定規と、床材側面を表す線の最上部との距離を、他の定規で測定することにより得ることができる。
【００２３】
上記面取り形状部の深さＴは、０．１〜０．６ｍｍであることが好ましい。また、０．２〜０．４ｍｍであることがより好ましい。
上記深さＴが浅すぎると、施工者が指先や、カッター、目打ち等の引っ掛け治具を引っ掛け難くなり、ピールアップ性向上効果を損ねるおそれがあり、また、歩行感を損ね、床材表面層を損傷するおそれがある。
一方、上記深さＴが深すぎると、目地部の清掃が困難になりゴミが溜まりやすくなくなるおそれがあり、下層に積層した形状安定化層５１や、裏面層形成熱可塑性樹脂層５２が露出し、床材を敷設した際に床材の境界部分が目立つことにより美観を損なうおそれがある。
【００２４】
また、上記面取り形状部の深さＴは、透明層と意匠層との厚みの合計より浅いことが好ましい。
上記厚みの合計より深いと、下層に積層した形状安定化層５１や裏面層形成熱可塑性樹脂層５２が露出して、床材を敷設した際に床材の境界部分が目立つおそれがある。
【００２５】
上記面取り形状部６は、図１に示すように、床材１の縦断面図において、床材表面を表す辺を延長した辺６ｃと面取り形状部表面を表す辺６ｄで所定の角度αをなすように形成されている。
【００２６】
上記角度αは、床材１を縦方向に切断して、縦断面を形成し、床材１の表面に直線状の定規を置き、当該定規と、面取り形状部表面とにより形成される角度を分度器で測定することにより測定することができる。
【００２７】
上記面取り形状部の角度αは、３０〜６０度であることが好ましい。また、４０〜５０度であることがより好ましい。
【００２８】
上記角度αが小さすぎると、床材１を敷設した場合に、面取り形状部６によって形成される目地の幅が広くなり過ぎて、床面に凹凸を生じ、歩行感を損なうおそれがある。また、歩行時につま先が引っ掛かり床材の表層部を損傷するおそれもある。
また、上記角度αが小さすぎると、目地が浅くなり、施工者が指先やカッター、目打ち等の引っ掛け治具を引っ掛け難くなるため、ピールアップ性向上効果を損ねるおそれがある。
【００２９】
一方、上記角度αが大きすぎると、上記目地の幅が狭くなるので清掃性を損ね、施工者が指先やカッター、目打ち等の引っ掛け治具を引っ掛け難くなるのでピールアップ性を損ねるおそれがある。
また、上記角度αが大きすぎると、上記目地が深くなり、下層に積層した形状安定化層５１や裏面層形成熱可塑性樹脂層５２が露出し、床材を敷設した際に、床材の境界部分が目立ち、美観を損なうおそれがある。
【００３０】
上記床材１の厚みは、１．６０〜２．５０ｍｍであることが好ましい。また、１．８０〜２．２０ｍｍであることがより好ましく、１．８５〜２．１５ｍｍであることがさらに好ましい。
【００３１】
床材１が厚すぎると施工者が床材１を上方に反らせることが困難となるので、下地面に敷設されている床材１を剥がし難くなる。また、床材１が重くなるため、複数枚を梱包して運搬する際に運搬作業が困難になる。さらに、樹脂層の厚みが厚くなるほど、経時的に寸法変化を起こしやすくなる。
【００３２】
一方、上記床材１が薄すぎると、床材としての十分な強度が得られず、また、下地面に凹凸や目地等が有る場合、下地面の形状が床材１の表面に現れ、美観を損ねるおそれがある。
【００３３】
なお、本明細書において、床材１、及び、各層の厚みは、（株）キーエンス社製のマイクロスコープ測定機により測定することができる。
【００３４】
本発明の床材１は、ＪＩＳ  Ｋ７１０６に準拠して測定される２０℃での剛性度が、５００ｋｇｆ／ｃｍ２〜１４００ｋｇｆ／ｃｍ２である。６２０ｋｇｆ／ｃｍ２〜１３８０ｋｇｆ／ｃｍ２であることが好ましく、６４０ｋｇｆ／ｃｍ２〜１３６０ｋｇｆ／ｃｍ２であることがより好ましい。上記剛性度は、床材の縦方向（長手方向）又は横方向（短手方向）の少なくとも何れか一方における剛性度である。
上記剛性度が高すぎると、上方に反らせて剥がすことが困難になり、床材の張替えに時間がかかり施工性が低下する。
また、床材１を軟質樹脂床材やゴム床材、クッションフロア等の柔軟性を有する床面の上に敷設した場合、上記剛性度が高すぎると、歩行やキャスター移動等により生じる下地面の変形に床材１が追従できず、割れや接着面の剥離を生じるおそれがある。
一方、上記剛性度が低すぎると、床材１をフローリングやセラミックタイル、樹脂タイル等の目地やエンボス模様、割れ等の凹凸面を有する比較的硬質な下地面上に敷設した場合、敷設後の床材１の表面に目地などの凹凸面の形状が現出して美観を損なうおそれがある。
【００３５】
本発明の床材１は、５℃での剛性度が、１２００ｋｇｆ／ｃｍ２〜２８００ｋｇｆ／ｃｍ２であることが好ましい。より好ましくは１２２０ｋｇｆ／ｃｍ２〜２７８０ｋｇｆ／ｃｍ２であり、さらに好ましくは１２４０ｋｇｆ／ｃｍ２〜２７６０ｋｇｆ／ｃｍ２である。前記５℃での剛性度は、ＪＩＳ  Ｋ７１０６に準拠して、５℃で測定される床材の縦方向（長手方向）又は横方向（短手方向）の少なくとも何れか一方における剛性度である。前記５℃での剛性度を有する床材１は、低温条件下（例えば、寒冷地又は冬季など）で張替えを行う場合でも上方に反らして剥がすことができ、低温条件下での張替えが容易となる。
なお、本明細書において、剛性度は、ＪＩＳ  Ｋ７１０６に準拠して、床材の縦方向（長手方向）、及び、横方向（短手方向）について測定した値である。具体的には、以下の測定方法により測定を行った。
（２０℃の剛性度）
２０±２℃、湿度６５±１０％の条件の下、オルゼン型剛性度試験機（以下、試験機と記す）、１５０ｍｍ直定規（ＪＩＳ  Ｃ型１級、以下、直定規と記す）、マイクロメーター、及び２５ｍｍ×１００ｍｍの大きさに裁断した試験片を２４時間養生した。
次に試験機の水平、支点間距離、及び０点の各調整を行い、マイクロメーターで前記試験片の厚みを１／１００ｍｍの位まで測定した。さらに、前記試験片を試験機にセットし、偏位角度指針が所定の偏位角度に達したときの荷重目盛を読み取った。
剛性度Ｅ（ｋｇｆ／ｃｍ２）は、次式により求めた。
Ｅ＝（４×Ｓ×Ｍ×（読み値）×Ｃ）／（ｂ×ｈ3×１００×φ）
Ｓ：支点間距離（ｃｍ）＝４ｃｍ
ｂ：試料幅（ｃｍ）＝２.５ｃｍ
ｈ：試料厚さ（ｃｍ）＝測定値
Ｍ：荷重（ｌｂ）＝２ｌｂｓ
φ：荷重目盛読み取り角度（ｒａｄ）＝０.１０４７ｒａｄ
Ｃ：定数＝２．３０４
尚、定数Ｃは、単位を換算してモーメント値に補正する為の数値である。
測定は、ｎ＝５で行い、試料５個の平均値を測定値の１桁下でＪＩＳ  Ｚ  ８４０１に準じて丸めることによりＥを算出した。
（５℃の剛性度）
５±２℃、湿度５０±１０％の条件下で２４時間養生したこと以外は、上記２０℃の剛性度と同様である。
【００３６】
［透明層］
透明層３は、床材１の表面側に積層されて、意匠層４が表現する意匠を視認可能にしつつ、表面を保護する層である。
上記透明層３を備えることにより、美観を損ねることなく、住宅やオフィスでの使用に十分耐えうる耐傷性、耐磨耗性を含めた耐久性を床材１に付与することができる。
【００３７】
上記透明層３は、熱可塑性樹脂により形成される。
上記熱可塑性樹脂としては、塩化ビニル樹脂、オレフィン系樹脂、エチレン−酢酸ビニル共重合体、エチレン−メタクリレート樹脂などのアクリル系樹脂、アミド系樹脂、エステル系樹脂、酢酸ビニル、オレフィン系エラストマー、スチレン系エラストマーなどの各種エラストマー、ゴムなどが挙げられる。
なかでも、塩化ビニル樹脂が好ましい。塩化ビニル樹脂は、優れた可撓性と柔軟性を示すため、歩行感が良好である上、低い剛性度も合わせ持つので、ピールアップ性が高く、下地面からの剥離を容易に行うことができる。また、塩化ビニル樹脂を用いると、材料費が比較的安価な上、製造が容易であるので、低コストで製造することができる。
【００３８】
上記透明層３の厚みは、０．０５〜０．３０ｍｍであることが好ましく、０．１０〜０．２０ｍｍであることがより好ましい。
【００３９】
上記透明層３が薄すぎると、床材１の表面の保護が十分でないおそれがある。
また、上記透明層３が厚すぎると、床材１の剛性度が高くなり、床材１を張替える際に下地面から容易に剥がすことができないおそれがある。
また、上記透明層３が厚すぎると、意匠層が視認し難くなるおそれがある。
【００４０】
［意匠層］
意匠層４は、所望の意匠を表現し、床材１の表面に意匠性を付与する層である。
上記意匠層４を備えることにより、床材１に所望の意匠性を簡易、且つ、安価に付与することができる。
【００４１】
上記意匠層４は、熱可塑性樹脂により形成される。上記熱可塑性樹脂としては、塩化ビニル樹脂、オレフィン系樹脂、エチレン−酢酸ビニル共重合体、エチレン−メタクリレート樹脂などのアクリル系樹脂、アミド系樹脂、エステル系樹脂、酢酸ビニル、オレフィン系エラストマー、スチレン系エラストマーなどの各種エラストマー、ゴムなどが挙げられる。
なかでも、塩化ビニル樹脂により形成されることが好ましい。優れた可撓性を示すため、床材１を比較的凹凸の大きい下地面に施工した場合でも、凹凸に追随して意匠を保つことができる上、施工時に床材１を反らせても意匠層が破壊されることがない。また、多様な意匠を着色剤の混入や印刷によって容易に形成できるため、意匠層４を安価且つ容易に形成することができる。
【００４２】
上記意匠層４を形成する意匠層形成用樹脂組成物には、通常、熱可塑性樹脂以外に各種添加剤が配合される。
添加剤としては従来公知のものが使用可能であり、例えば、充填剤、可塑剤、難燃剤、安定剤、酸化防止剤、滑剤、着色剤、発泡剤などが挙げられる。
【００４３】
上記意匠層４は、意匠層形成熱可塑性樹脂層４２の上面に直接模様を印刷することにより形成してもよいし、意匠層形成熱可塑性樹脂層４２の上面に、印刷の施された模様フィルム４１を貼付して形成してもよい。
また、着色剤を含有する意匠層形成用樹脂組成物により形成してもよいし、着色剤を含有する意匠層形成用樹脂組成物に、他の色の樹脂チップを添加し、練り込むことにより形成してもよい。
図１では、意匠層形成熱可塑性樹脂層４２の上面に、印刷の施された模様フィルム４１を貼付した形態を示した。
【００４４】
上記意匠層４は、意匠層形成熱可塑性樹脂層４２の上面に印刷の施された模様フィルム４１を貼付したものであることが好ましい。
上記構成とすることにより、面取り形状部が模様フィルムに被覆され、床面の意匠と面取り形状部の意匠とが同一となり、面取り形状部を目立たなくすることができる。
また、床材表面に、木目等複雑な意匠を簡易且つ安価に付与することができる。
さらに、模様フィルム４１を取り替えることで、同一の生産設備で床材１の表面の模様や、明度、彩度、色合い等の外観の要素を容易にばらつかせることができる。上記外観の要素がばらついた床材１を不規則に敷設することにより、床面全体で一意匠を一体的に表現することができる。
【００４５】
上記外観の要素がばらついた床材１により一意匠を一体的に表現する場合の例としては、例えば、木目模様の明度、彩度、色合いを変化させることにより、様々な木材を使用して床面を形成したような風合いを、床面全体で一体的に表現する場合が挙げられる。
床面は、飲食物の付着や破損により部分的に張替えが必要な場合がある。長期間敷設されている床材１は、日焼け等のために明度等が変化しており、新しく張替えた床材１とは明度等が同一となり難い。
明度等の外観の要素が統一された床材１を床面に敷設した場合、部分的に床材１を張替えると、張替えた部分の明度等が他の部分と整合せず、意匠的に違和感が生じることがある。
しかし、元から外観の要素がばらついた床材１を不規則に敷設してあると、部分的に床材１を張替えても、意匠的な違和感を生じず、様々な木材を使用して床面を一体的に形成したような風合いを床面全体で一体的に表現することができる。
【００４６】
上記意匠層４の厚みは、０．５０〜１．５０ｍｍである。０．６０〜１．００ｍｍであることが好ましく、０．６５〜０．８０ｍｍであることがより好ましい。
【００４７】
上記意匠層４は、上述した構成であるので、床材が適度な剛性度を示し、且つ、床材間の境界が目立たない。
【００４８】
即ち、上記床材１は、賃貸住宅等の集合住宅に敷設される場合が多い。これらの住宅の床の下地面は、床材の施工前に補修されるが、高低差が０．５ｍｍ程度の不陸Ａ（凹凸）が存在するのが一般的である。不陸Ａを有する下地面上に本発明の床材１を敷設すると、剛性度が上述した範囲であるので、図２のように、不陸Ａの形状に沿った形状に変形して不陸に追随する一方で、不陸Ａに追随しすぎて表層に不陸Ａの形状が表出することがなく、床材間の段差を緩和させることができる。
それでも、床材間の境界部分に段差Ｌを生じた場合、この段差Ｌにおいて、床材の側面が一部露出する場合がある。
このような場合であっても、本発明の床材１は、意匠層４の厚みが０．５０〜１．５０ｍｍであるので、高低差が０．５ｍｍ以下程度の不陸Ａによって生ずる段差Ｌにおいては、裏面層５は露出せず、図２に示すように、模様フィルム４１と、意匠層形成熱可塑性樹脂層４２とにより構成される意匠層４が露出するのみである。露出した意匠層４の色は、床材表面と略同色を示すので、床材間の境界部分が目立つことはない。
【００４９】
一方、図３の比較例のように、床材の剛性度が高く、意匠層４の厚みが薄すぎると、段差Ｌにおいて、意匠層下の裏面層の側面が露出し、形状安定化層５１や裏面層形成熱可塑性樹脂層５２が視認されてしまう。とくに、裏面層形成熱可塑性樹脂層５２の色は白色や、灰色等であり、床材表面の色とは異なるので、床材間の境界部分が非常に目立ってしまう。
【００５０】
また、本発明の床材１は、意匠層の厚みが上述した範囲であるため、適切な剛性度を示すので、張替えの際に上方に反らせて剥がすことができ、床材を容易に張替えることができる。
【００５１】
上記意匠層４が、意匠層形成熱可塑性樹脂層４２の上面に、印刷の施された模様フィルム４１を貼付したものである場合、上記模様フィルム４１の厚みは、０．０７〜０．２０ｍｍであることが好ましく、０．１０〜０．１６ｍｍであることがより好ましい。
上記模様フィルム４１の厚みが薄すぎると、光が透過して下面に積層されている意匠層形成熱可塑性樹脂層４２の表面が透けて見え、模様フィルム４１の意匠性を十分に表現できないおそれがある。
また、上記模様フィルム４１の厚みが薄すぎると、床材１を敷設した際に、床材１の境界部分が目立つおそれがある。
上記模様フィルム４１の厚みが厚すぎると、床材１の剛性度が高くなり、床材１を張替える際に下地面から容易に剥がすことができないおそれがある。
【００５２】
（表面保護層）
表面保護層２は、床材１の最上面に位置し、床材上面の耐久性をより一層向上させる層である。
【００５３】
上記表面保護層２としては、他の層と安定的に接着できるものであれば特に限定されず、ポリ塩化ビニル樹脂、低密度ポリエチレン樹脂、高密度ポリエチレン樹脂、ポリエステル樹脂、エチレン酢酸ビニル共重合体等の種々の熱可塑性樹脂を使用することができる。また、例えば、不飽和ジカルボン酸と多価アルコールの縮合物等の不飽和ポリエステル類、ポリエステルメタクリレート、ポリエーテルメタクリレート、ポリオールメタクリレート、メラミンメタクリレート等のメタクリレート類、ポリエステルアクリレート、エポキシアクリレート、ウレタンアクリレート、ポリエーテルアクリレート、ポリオールアクリレート、メラミンアクリレート等のアクリレート等の紫外線硬化樹脂を使用してもよい。
なかでも、より安定的に他の層と接着し、且つ、強固な被膜を形成できる点で、紫外線硬化樹脂を用いることが好ましい。
【００５４】
上記表面保護層２の厚みは、０．００５〜０．０４０ｍｍであることが好ましい。また、０．０１０〜０．０３０ｍｍであることがより好ましく、０．０１５〜０．０２５ｍｍであることがさらに好ましい。
【００５５】
上記表面保護層２が薄すぎると、床材１の表面の保護が十分でないおそれがある。
また、厚すぎると、床材１の剛性度が高くなり、床材１を下地面から容易に剥がすことができないおそれがある。
また、厚すぎると、意匠層４が表現する意匠性を低下させるおそれがある。
【００５６】
［裏面層］
裏面層５は、床材１の下面側に形成される層であり、下地面と接する層である。
本実施形態において、上記裏面層５は、形状安定化層５１、裏面層形成熱可塑性樹脂層５２、及び、基材層５３により構成されている。
【００５７】
上記裏面層形成熱可塑性樹脂層５２は、熱可塑性樹脂を含有する、裏面層形成用熱可塑性樹脂組成物（以下、裏面層形成用熱可塑性樹脂ペーストともいう。）により形成される。
上記熱可塑性樹脂としては、塩化ビニル樹脂、オレフィン系樹脂、エチレン−酢酸ビニル共重合体、エチレン−メタクリレート樹脂などのアクリル系樹脂、アミド系樹脂、エステル系樹脂、酢酸ビニル、オレフィン系エラストマー、スチレン系エラストマーなどの各種エラストマー、ゴムなどが挙げられる。
なかでも、塩化ビニル樹脂が好ましい。塩化ビニル樹脂を主成分とする裏面層を有する床材１は、優れた可とう性を示すため歩行感が良好であり、低い剛性度を示すため下地面から容易に剥離することができる。また、塩化ビニル樹脂を用いると、床材１を安価且つ容易に製造することができる。
【００５８】
上記裏面層形成熱可塑性樹脂層５２は、非発泡でもよいし、或いは、発泡されていてもよい。良好なクッション性を床材１に付与できる点から、裏面層は、発泡樹脂から形成されていることが好ましい。
【００５９】
上記裏面層形成用熱可塑性樹脂組成物には、通常、熱可塑性樹脂以外に、各種添加剤が配合される。
上記添加剤としては、従来公知のものを使用でき、例えば、充填剤、可塑剤、難燃剤、安定剤、酸化防止剤、滑剤、着色剤、発泡剤などが挙げられる。
【００６０】
上記充填材の含有量は特に限定されないが、裏面層形成用熱可塑性樹脂組成物１００質量部に対して、３０〜２５０質量部であることが好ましい。５０〜２００質量部であることがより好ましく、７５〜１５０質量部であることがさらに好ましい。
【００６１】
上記充填剤の含有量が多すぎると、床材１の重量が重くなり運搬作業が困難になるおそれがある。
また、裏面層形成熱可塑性樹脂層５２が固くなり、床材１が上面側に反り難くなるため、床材１を剥がす作業が困難になるおそれがある。
【００６２】
上記含有量が少なすぎると、相対的に熱可塑性樹脂や、他の添加剤の量が増えるため、コスト的に不利になるおそれがある。
【００６３】
上記裏面層形成熱可塑性樹脂層５２の厚みは、０．３５〜０．７５ｍｍであることが好ましい。また、０．４５〜０．６５ｍｍであることがより好ましく、０．５０〜０．６０ｍｍであることがさらに好ましい。
【００６４】
上記裏面層形成熱可塑性樹脂層５２が薄すぎると、基材層５３より厚みが薄くなる場合があり、基材層５３が、十分に裏面層形成熱可塑性樹脂層５２に含浸されず、床材１を剥がす際に、基材層５３の表面が破損するおそれがある。
また、上記裏面層形成熱可塑性樹脂層５２が厚すぎると、床材１の剛性度が高くなり、張替え作業の際に床材１を上面側に反らせて剥がすことが難しくなり、張替え作業に時間を要し、作業性が低下する場合がある。
【００６５】
（形状安定化層）
形状安定化層５１は、経時的な収縮や膨張による床材１の寸法変化を抑制するための層である。
本発明の床材１は、裏面層形成熱可塑性樹脂層５２の上面に、形状安定化層５１を備えることが好ましい。
上記形状安定化層５１を備えると、床材１の寸法安定性を高め、端部の反りを抑制することができる。
【００６６】
上記形状安定化層５１としては、ポリエステル不織布、ポリエステル織布、ガラス不織布、ガラス織布、ＰＥＴ不織布、ＰＥＴ織布等が用いられる。
なかでも、ガラス繊維不織布が好ましい。ガラス繊維不織布を用いると、床材１の寸法変化や床材端部の反りをより効果的に抑制することができる。
【００６７】
上記形状安定化層５１の厚みは、０．１０〜０．５０ｍｍであることが好ましい。また、０．２０〜０．４０ｍｍであることがより好ましく、０．２５〜０．３５ｍｍであることがさらに好ましい。
【００６８】
上記形状安定化層５１が薄すぎると、床材１の寸法変化や床材端部の反りを効果的に抑制することができないおそれがある。
また、上記形状安定化層５１が厚すぎると、当該形状安定化層５１の上下に積層されている他の層との層間接着強度が弱くなり層間剥離を生じるおそれがある。
【００６９】
（基材層）
基材層５３は、床材１の最下部に位置する層である。本発明の床材１は、床材の反り抑制、強度向上等の点で、基材層を設けることが好ましい。
基材層５３としては、ポリエステル不織布、ポリエステル織布、ガラス不織布、ガラス織布、ポリエチレンテレフタレート（以下、ＰＥＴと示す。）不織布、ＰＥＴ織布が用いられる。
なかでも、基材層５３ポリエステル不織布が好適に使用することができる。ポリエステル不織布は、床材全体の強度向上に寄与する上、収縮により床材１の端部を下面側に反らせることにより、上部に積層される裏面層形成熱可塑性樹脂層５２、意匠層４、及び、透明層３の収縮による床材１の上面側への反りを抑制することができる。
【００７０】
上記基材層５３は、裏面層形成熱可塑性樹脂層５２の下面側に含浸され、且つ、裏面層形成熱可塑性樹脂層５２の下面側が露出した状態で設けられることが望ましい。
このように構成することによって、裏面層形成熱可塑性樹脂層５２に含まれる可塑剤の接着剤層への移行が、基材層５３によって抑制される。
すなわち、可塑剤が接着剤層に移行して接着剤の硬化を阻害することを抑制するので、接着剤が本来の接着強度を発揮することができる。
【００７１】
また、基材層５３を裏面層形成熱可塑性樹脂層５２の下面側に含浸して一体化した構成であるので、基材層５３が裏面層形成熱可塑性樹脂層５２に強固に保持される。このため、下地面から床材１を剥がしても、基材層５３は破壊されることなく裏面層形成熱可塑性樹脂層５２と一体的に剥がされるため、床材１全体を、一体的に下地面から分離させることが容易であり、基材層５３の一部が下地面に残存することがない。
このため、床材１の張替え時に、下地面に残存した基材層５３の除去作業が不要となり、床材１を容易に短時間で張替えることができる。
【００７２】
さらに、上記構成において、基材層５３の繊維の一部が裏面層形成熱可塑性樹脂層５２の下面側に露出させるように構成することが望ましい。
このように構成することにより、床材１の底面は凹凸形状となり、床材１の底面と、下地面との接触面積が減少する。このため、下地面に敷設する際の接着強度を適度な範囲に調整することができ、床材１を下地面から容易に剥がすことができるようになる。
【００７３】
また、底面が凹凸形状であるので、床材１と下地面との間で高い摩擦力を発揮する。このため、接着剤が固化するまでの間に歩行により床材１がずれることを抑制できる。
【００７４】
上記基材層５３の厚みは、０．１０〜０．７０ｍｍであることが好ましい。また、０．２０〜０．６０ｍｍであることがより好ましく、０．２５〜０．４５ｍｍであることがさらに好ましい。
【００７５】
上記基材層５３が薄すぎると、裏面層形成熱可塑性樹脂層５２に含まれる可塑剤が基材層５３を透過して下地面上の接着剤の硬化を阻害したり、基材層５３の繊維が全て裏面層形成熱可塑性樹脂層５２に埋没して下地面との接着強度が高くなり過ぎたりするおそれがある。
さらに、上記基材層５３が薄すぎると、基材層５３の強度が弱くなり、裏面層形成熱可塑性樹脂層５２に含浸しているにも関わらず、床材１を剥がす際に基材層５３が破損したり、下地面との間で摩擦力を発揮することができず床材１がずれるなどの不具合が生じるおそれがある。
【００７６】
一方、上記基材層５３が厚すぎると、裏面層形成熱可塑性樹脂層５２の厚さを超える場合があり、裏面層形成熱可塑性樹脂層５２に十分に含浸されず、床材１を下地面から剥がす際に基材層５３の表面が破損して基材層５３の一部が下地面に残存するおそれがある。
【００７７】
以下、床材１の製造方法について説明する。床材１は、裏面層形成用熱可塑性樹脂ペースト層上に意匠層形成用樹脂組成物、及び、透明層形成用樹脂組成物を、この順に積層することにより床材形成用積層体を得る工程（１）と、上記床材形成用積層体を加熱して硬化させる工程（２）と、上記硬化させた床材形成用積層体に面取り加工を施す工程（３）を有する製造方法により製造することができる。
【００７８】
［工程（１）］
上記工程（１）は、裏面層形成用熱可塑性樹脂ペースト層上に意匠層形成用樹脂組成物、及び、透明層形成用樹脂組成物を積層することにより、床材形成用積層体を得る工程である。
【００７９】
上記裏面層形成用熱可塑性樹脂ペースト層は、形状安定化層５１上に裏面層形成用熱可塑性樹脂ペーストを塗布して形成することができる。
【００８０】
また、床材１が基材層５３を備える場合は、裏面層形成用熱可塑性樹脂ペースト層を形成し、その上に基材層５３を一定時間載せて自重により裏面層形成用熱可塑性樹脂ペースト層表面に含浸させることにより、基材層５３を備えた裏面層形成用熱可塑性樹脂ペースト層を得ることができる。
基材層５３が積層される裏面層形成用熱可塑性樹脂ペーストの粘度は、８〜１０Ｐａ・ｓであることが好ましい。かかる裏面層形成用熱可塑性樹脂ペーストは、基材層５３の繊維間に含浸し易い。
なお、上記粘度は、リオン株式会社製粘度計（商品名「ビスコテスタ」）を用いて２０℃の条件下で測定した値である。
【００８１】
基材層５３の重量及び裏面層形成用熱可塑性樹脂ペーストの粘度等に起因して、基材層５３の自重だけでは含浸が十分でない場合には、基材層５３の非載置面（裏面層形成用熱可塑性樹脂ペースト層に載せた面とは反対側の面）から加重を加える。
例えば、基材層５３の非載置面上からロールにより押圧することにより、裏面層形成用熱可塑性樹脂ペーストが、基材層５３の非載置面に浸み出すように加重を加えることができる。
【００８２】
上記工程（１）は、上記裏面層形成用熱可塑性樹脂ペースト層を加熱によりプリゲル化させて、プリゲル化裏面層を得る工程を有していることが好ましい。
【００８３】
上記加熱の方法は、特に限定されないが、例えば、電熱ヒーターでの加熱が挙げられる。
【００８４】
加熱温度は、裏面層５２を形成する樹脂に応じて適宜設定される。塩化ビニル樹脂である場合、上記加熱温度は、１１０〜１７０℃であることが好ましく、１２０〜１６０℃であることがより好ましい。
加熱温度が低すぎると、プリゲル化が十分に行われず、プリゲル化裏面層が破損するおそれがある。
加熱温度が高すぎると、裏面層形成用熱可塑性樹脂ペースト層の表面が完全に硬化し、意匠層を一体的に積層接着することが出来ないおそれがある。
【００８５】
また、加熱時間は、裏面層５２を形成する樹脂に応じて適宜設定される。塩化ビニル樹脂である場合、４０〜９０秒であることが好ましく、５０〜７０秒であることがより好ましい。
加熱時間が短すぎると、プリゲル化が十分に行われず、プリゲル化後の裏面層が破損するおそれがある。
加熱時間が長すぎると、裏面層形成用熱可塑性樹脂ペースト層の表面が完全に硬化し、意匠層を一体的に積層接着することが出来ないおそれがある。
【００８６】
上記床材形成用積層体は、上記裏面層形成用熱可塑性樹脂ペースト上に、意匠層形成用樹脂組成物、透明層形成用樹脂組成物、表面保護層形成用樹脂組成物を順次塗布して積層することにより得ることができる。
【００８７】
上記工程（１）は、上記形状安定化層５１上に裏面層形成用熱可塑性樹脂ペーストを塗布して、プリゲル化させることによりプリゲル化裏面層を形成する場合には、上記プリゲル化裏面層の表裏を反転させる工程を有することが好ましい。
上記工程を有することにより、反転したプリゲル化裏面層上に意匠層形成用樹脂組成物、透明層形成用樹脂組成物、表面保護層形成用樹脂組成物を順次塗布して積層することができ、容易に床材形成用積層体を製造することができる。
【００８８】
［工程（２）］
上記工程（２）は、上記床材形成用積層体を加熱して硬化させることにより、面取り加工用積層体を得る工程である。
【００８９】
上記加熱の方法は特に限定されないが、例えば、ガスヒーターなどが挙げられる。
【００９０】
加熱温度は、床材形成用積層体の各層を形成する樹脂に応じて適宜設定されるが、塩化ビニル樹脂である場合、１８０〜２５０℃であることが好ましく、１９０〜２２０℃であることがより好ましい。
加熱温度が低すぎると、樹脂が十分に硬化せず、各層の層間接着力が弱くなり層間剥離を生じるおそれがある。
加熱温度が高すぎると、樹脂が硬化しすぎ、床材１の剛性度が高くなるおそれがある。  また、加熱時間は、床材形成用積層体の各層を形成する樹脂に応じて適宜設定されるが、塩化ビニル樹脂である場合、１分３０秒〜４分３０秒であることが好ましく、２分〜４分であることがより好ましい。
加熱時間が短すぎると、樹脂が十分に硬化せず、各層の層間接着力が弱くなり層間剥離を生じるおそれがある。
一方、加熱時間が長すぎると、樹脂が硬化しすぎて床材１の剛性度が高くなりすぎ、床材１の張替え容易性を損ねるおそれがある。
【００９１】
上記表面保護層２が紫外線硬化樹脂により形成される場合、更に、紫外線を照射する工程を有していてもよい。
【００９２】
また、上記表面保護層２が紫外線硬化樹脂により形成される場合、上記工程（１）および工程（２）により表面保護層以外の層を形成した後、表面に表面保護層形成用樹脂組成物を塗布して紫外線を照射する工程を有していてもよい。
【００９３】
［工程（３）］
上記工程（３）は、上記面取り加工用積層体に面取り加工を施すことにより、本発明の床材１を得る工程である。
【００９４】
上記面取り加工の方法は特に限定されないが、例えば、面取り加工用積層体の表面角部に回転刃を押圧する方法が挙げられる。
また、切断刃と、テーパー面を有する押圧刃とを、一体的に備える切断装置を用いて、打ち抜き加工と面取り加工とを同時に行う方法であってもよい。
【００９５】
上記面取り加工の方法としては、切断刃と、テーパー面を有する押圧刃とを、一体的に備える切断装置を用いて、打ち抜き加工と面取り加工とを同時に行う方法が好ましい。
上述した方法を用いることにより、工程数を減らしてより簡易に床材１を得ることができる。
【００９６】
以上の工程（１）、（２）及び（３）によって、本発明の床材１を製造することができる。
【００９７】
なお、本発明は上記の実施形態に限らず、種々の変更・変形が可能である。
【００９８】
例えば、上記の実施形態では、透明層３の上に表面保護層２が積層された構成を例示したが、これに限らず、例えば、図４に示すように表面保護層２を備えない構成としてもよい。
【００９９】
また、上記の実施形態では、裏面層５として基材層５３、裏面層形成熱可塑性樹脂層５２、形状安定化層５１をこの順に積層した構成を示したが、これに限らず、例えば、図５に示すように形状安定化層５１を備えない構成としてもよい。
【０１００】
形状安定化層５１を備えない場合は、裏面層形成用フィルム上に裏面層形成用熱可塑性樹脂ペーストを塗布することにより、裏面層形成用熱可塑性樹脂ペースト層を形成することができる。
この場合、後工程で裏面層形成用熱可塑性樹脂ペースト層を加熱して基材層含浸樹脂ペースト層をプリゲル化させた後、上記裏面層形成用フィルムを剥離除去することとなる。
【０１０１】
また、上記の実施形態では、裏面層５として基材層５３、裏面層形成熱可塑性樹脂層５２、形状安定化層５１をこの順に積層した構成を示したが、これに限らず、例えば、図６に示すように基材層５３を有しない構成としてもよい。
【０１０２】
また、上記の実施形態では、裏面層５として基材層５３、裏面層形成熱可塑性樹脂層５２、形状安定化層５１をこの順に積層した構成を示したが、これに限らず、例えば、図７に示すように形状安定化層５１と基材層５３とを備えない構成としてもよい。
【０１０３】
さらに、上記の実施形態では、面取り形状部を直線状とした構成を示したが、これに限らず、面取り形状を図８に示すようにＲ面取り形状としてもよい。
【０１０４】
上述した構成とすることにより、床材１を敷設して床面を形成すると床材１と、併設して敷設された他の床材１との間に形成される目地部分が曲面により構成される。これにより、床面を歩行した際に滑らかな歩行感を実現することができる。
【実施例】
【０１０５】
以下、本発明の実施例及び比較例を示す。ただし、本発明は、下記実施例に限定されるものではない。
【０１０６】
［実施例及び比較例で使用した材料］
（裏面層形成用樹脂ペースト）
１００質量部の塩化ビニル樹脂ペースト（平均重合度２０００の塩ビペースト：平均重合度９５０の塩ビペースト＝２：１（重量比））と、１００質量部の充填材（炭酸カルシウム）と、６０質量部の可塑剤（ＤＯＰ）と、２質量部のＢａ−Ｚｎ系安定剤と、１質量部の顔料と、を混練したものを使用した。
この裏面層形成用樹脂ペーストの２０℃における粘度は、８Ｐａ・ｓであった。
なお、この粘度は、リオン株式会社製の粘度計（商品名「ビスコテスタ」）を用いて測定した。
【０１０７】
（意匠層形成用樹脂組成物）
１００質量部の塩化ビニル樹脂ペースト（平均重合度２０００の塩ビペースト：平均重合度９５０の塩ビペースト＝２：１（重量比））と、２００質量部の充填材（炭酸カルシウム）と、８５質量部の可塑剤（ＤＯＰ）と、８質量部のトーナーとを混練したものを使用した。
【０１０８】
（印刷フィルム）
木目模様が印刷された厚み約０．１３ｍｍの塩化ビニル製フィルムを使用した。
【０１０９】
（透明層形成用樹脂組成物）
１００質量部の塩化ビニル樹脂ペースト（平均重合度２０００の塩ビペースト：平均重合度９５０の塩ビペースト＝４：３（重量比））と、５０質量部の可塑剤（ＤＯＰ）と、３質量部のＢａ−Ｚｎ系安定剤と、を混練したものを使用した。
【０１１０】
（表面保護層形成用樹脂組成物）
ウレタン樹脂系紫外線硬化型樹脂を使用した。
【０１１１】
（基材層）
ポリエステル系不織布（スパンボンド不織布。目付量４０ｇ／ｍ２。厚み約０．３ｍｍ。）を使用した。
【０１１２】
（形状安定化層）
ガラス繊維不織布（目付量５０ｇ／ｍ２。厚み約０．３ｍｍ。）を使用した。
【０１１３】
［実施例１］
基材層の上に裏面層形成用樹脂ペーストを塗布することにより、裏面層形成用樹脂ペーストの膜を形成した。この膜の上に、形状安定化層を載置した。この基材層の上をステンレス製ローラーで押圧した（荷重約４ｋｇ／ｍ２）。基材層の非載置面から樹脂ペーストが若干滲み出してきたことが確認された時点で前記押圧を止めた。
次に、セラミックヒーターを用いて、この積層体を１６０℃、１分間加熱することにより、前記樹脂ペーストをプリゲル化させた。
【０１１４】
形状安定化層の上に、意匠層形成用樹脂組成物を塗布した。さらに、その膜上に印刷フィルムを載置した。
この印刷フィルムの上に、透明層形成用樹脂組成物を塗布した。
次に、ガスヒーターを用いて、この積層体を２００℃、３分間加熱することにより、裏面層形成用樹脂ペースト、意匠層形成用樹脂組成物及び透明層形成用樹脂組成物を硬化させた。
このようにして、下から順に、基材層、厚み約０．５５ｍｍの裏面層、厚み約０．６８ｍｍの意匠層（印刷フィルムを含む）及び厚み約０．１５±０．０５ｍｍの透明層が積層された積層体を得た。
【０１１５】
次に、前記透明層の上に、表面保護層形成用樹脂組成物を塗布した。８０Ｗの紫外線ランプ３本を用いて紫外線を照射し、表面保護層形成用樹脂組成物を硬化させることにより、前記透明層の上に表面保護層（厚み約０．０２±０．０１ｍｍ）を形成し、床材形成用積層体を得た。
得られた床材形成用積層体を、切断刃と、テーパー面を有する押圧刃とを、一体的に備える切断装置を用いて、打ち抜き加工と同時に面取り加工を行うことにより、床材を作製した。
得られた実施例１の床材は、縦９００ｍｍ、横１５０ｍｍ、厚み２．００ｍｍであり、意匠層の厚み（印刷フィルムを含む）は、０．６８ｍｍであった。
なお、各厚みは、（株）キーエンス製のマイクロスコープ測定器を用いて測定した。
【０１１６】
また、得られた実施例１の床材の面取り形状部の深さＴは、０．３０ｍｍであった。また、面取り形状部の角度αは、４５度であった。
なお、上記深さＴは、床材を縦方向に切断して縦断面を形成し、床材の表面に直線状の定規を置き、当該定規と、断面において床材側面がなす直線の最上部との距離を他の定規で測定することにより得た値である。
また、上記角度αは、床材を縦方向に切断して縦断面を形成し、床材の表面に直線状の定規を置き、当該定規と、断面において面取り形状部表面がなす直線とにより形成される角度を分度器で測定することにより得た値である。
【０１１７】
実施例１の床材の２０℃での縦方向（長手方向）の剛性度は、１０５６ｋｇｆ／ｃｍ２であり、横方向（短手方向）の剛性度は、７０４ｋｇｆ／ｃｍ２であった。
また、実施例１の床材の５℃での縦方向の剛性度は、２１１３ｋｇｆ／ｃｍ２であり、横方向の剛性度は、１４０９ｋｇｆ／ｃｍ２であった。
【０１１８】
上記各剛性度は、ＪＩＳ  Ｋ７１０６に準拠して、床材の縦方向（長手方向）、及び、横方向（短手方向）について測定した。具体的には、以下の測定方法により測定を行った。
（２０℃の剛性度）
２０±２℃、湿度６５±１０％の条件の下、オルゼン型剛性度試験機（以下、試験機と記す）、１５０ｍｍ直定規（ＪＩＳ  Ｃ型１級、以下、直定規と記す）、マイクロメーター、及び２５ｍｍ×１００ｍｍの大きさに裁断した試験片を２４時間養生した。
次に試験機の水平、支点間距離、及び０点の各調整を行い、マイクロメーターで前記試験片の厚みを１／１００ｍｍの位まで測定した。さらに、前記試験片を試験機にセットし、偏位角度指針が所定の偏位角度に達したときの荷重目盛を読み取った。
剛性度Ｅ（ｋｇｆ／ｃｍ２）は、次式により求めた。
Ｅ＝（４×Ｓ×Ｍ×（読み値）×Ｃ）／（ｂ×ｈ3×１００×φ）
Ｓ：支点間距離（ｃｍ）＝４ｃｍ
ｂ：試料幅（ｃｍ）＝２.５ｃｍ
ｈ：試料厚さ（ｃｍ）＝測定値
Ｍ：荷重（ｌｂ）＝２ｌｂｓ
φ：荷重目盛読み取り角度（ｒａｄ）＝０.１０４７ｒａｄ
Ｃ：定数＝２．３０４
尚、定数Ｃは、単位を換算してモーメント値に補正する為の数値である。
測定は、ｎ＝５で行い、試料５個の平均値を測定値の１桁下でＪＩＳ  Ｚ  ８４０１に準じて丸めることによりＥを算出した。
（５℃の剛性度）
５±２℃、湿度５０±１０％の条件下で２４時間養生したこと以外は、上記２０℃の剛性度と同様である。
【０１１９】
［実施例２］
意匠層の厚み（印刷フィルムを含む）を０．５５ｍｍとして以外は、実施例１と同様にして、床材を作製した。得られた実施例２の床材の厚みは、１．８７ｍｍであった。
【０１２０】
実施例２の床材の２０℃での縦方向の剛性度は、１２９２ｋｇｆ／ｃｍ２であり、横方向の剛性度は、８６２ｋｇｆ／ｃｍ２であった。
また、実施例２の床材の５℃での縦方向の剛性度は、２５８５ｋｇｆ／ｃｍ２であり、横方向の剛性度は、１７２４ｋｇｆ／ｃｍ２であった。
【０１２１】
［実施例３］
表面保護層を形成しなかったこと以外は（表面保護層形成用樹脂組成物の塗布を行わなかったこと以外は）、実施例１と同様にして、床材を作製した。得られた実施例２の床材の厚みは、１．９８ｍｍであり、意匠層の厚み（印刷フィルムを含む）は、０．６８ｍｍであった。
【０１２２】
実施例３の床材の２０℃での縦方向の剛性度は、１０８９ｋｇｆ／ｃｍ２であり、横方向の剛性度は、７２６ｋｇｆ／ｃｍ２であった。
また、実施例３の床材の５℃での縦方向の剛性度は、２１７７ｋｇｆ／ｃｍ２であり、横方向の剛性度は、１４５２ｋｇｆ／ｃｍ２であった。
【０１２３】
[比較例１]
面取り加工を施さなかった以外は実施例１と同様にして、床材１を作製した。得られた比較例１の床材の厚みは、２．００ｍｍであり、意匠層の厚み（印刷フィルムを含む）は、０．６８ｍｍであった。
【０１２４】
比較例１の床材の２０℃での縦方向の剛性度は、１０５６ｋｇｆ／ｃｍ２であり、横方向の剛性度は、７０４ｋｇｆ／ｃｍ２であった。
また、比較例１の床材の５℃での縦方向の剛性度は、２１１３ｋｇｆ／ｃｍ２であり、横方向の剛性度は、１４０８ｋｇｆ／ｃｍ２であった。
【０１２５】
[比較例２]
意匠層の厚み（印刷フィルムを含む）を０．２ｍｍとした以外は実施例１と同様にして、床材１を作製した。得られた比較例４の床材１は、厚さが１．５２ｍｍであった。
【０１２６】
比較例２の床材の２０℃での縦方向の剛性度は、１３４ｋｇｆ／ｃｍ２であり、横方向の剛性度は、１１８ｋｇｆ／ｃｍ２であった。
また、比較例２の床材の５℃での縦方向の剛性度は、４６０ｋｇｆ／ｃｍ２であり、横方向の剛性度は、４４２ｋｇｆ／ｃｍ２であった。
【０１２７】
[比較例３]
意匠層の厚み（印刷フィルムを含む）を１．８０ｍｍとした以外は実施例１と同様にして床材１を作製した。得られた比較例３の床材１は、厚さが３．１２ｍｍであった。
【０１２８】
比較例３の床材の２０℃での縦方向の剛性度は、１６３１ｋｇｆ／ｃｍ２であり、横方向の剛性度は、１６０５ｋｇｆ／ｃｍ２であった。
比較例３の床材の５℃での縦方向の剛性度は、４１６０ｋｇｆ／ｃｍ２であり、横方向の剛性度は、４２９２ｋｇｆ／ｃｍ２であった。
【０１２９】
[比較例４]
面取り加工を施さず、意匠層の厚み（印刷フィルムを含む）を０．０５ｍｍとし、裏面層の厚みを１．０７ｍｍとした以外は実施例１と同様にして、床材を作製した。得られた比較例４の床材は、厚さが２．４４ｍｍであった。
【０１３０】
比較例４の床材の２０℃での縦方向の剛性度は、１３４ｋｇｆ／ｃｍ２であり、横方向の剛性度は、１１８ｋｇｆ／ｃｍ２であった。
また、比較例４の床材の５℃での縦方向の剛性度は、４６０ｋｇｆ／ｃｍ２であり、横方向の剛性度は、４４２ｋｇｆ／ｃｍ２であった。
【０１３１】
[比較例５]
面取り加工を施さず、意匠層の厚み（印刷フィルムを含む）を１．８０ｍｍとした以外は実施例１と同様にして、床材を作製した。得られた比較例５の床材は、厚さが３．１２ｍｍであった。
【０１３２】
比較例５の床材の２０℃での縦方向の剛性度は、１６３１ｋｇｆ／ｃｍ２であり、横方向の剛性度は、１６０５ｋｇｆ／ｃｍ２であった。
また、比較例５の床材の５℃での縦方向の剛性度は、４１６０ｋｇｆ／ｃｍ２であり、横方向の剛性度は、４２９２ｋｇｆ／ｃｍ２であった。
【０１３３】
ここから
上記の実施例１〜３、及び、比較例１〜５の床材１について以下の評価を行った。
【０１３４】
［ピールアップ性評価試験］
実施例１〜３、及び、比較例１〜５の各床材を、それぞれ９枚ずつ準備した。この９枚の床材を、縦×横＝３×３となるように、アクリル樹脂エマルション系接着剤（東リ株式会社製、商品名「エコＧＡセメント」）が、１１０ｇ／ｍ２の塗布量で塗布された吸水下地面上にそれぞれ敷設した。吸水下地面は、サンドブラスト研磨機で研磨することにより、不陸の高低差を０．５ｍｍ以下とした。上記不陸の高低差は、表面粗さ計により測定した。中央部に敷設した床材の側縁部を摘んでこの床材を手で剥がし、容易に剥離することができるか否かを以下の判定基準により判定した。その結果を表１に示す。
○：手で容易に剥離することができた。
△：手で剥離することができるが、困難である。
×：手では剥離することができなかった。
【０１３５】
［境界評価試験］
実施例１〜３、及び、比較例１〜５の各床材を、それぞれ２枚準備した。この２枚の床材を、隙間なく密着させて並べ、アクリル樹脂エマルション系接着剤（東リ株式会社製、商品名「エコＧＡセメント」）が、１１０ｇ／ｍ２の塗布量で塗布された吸水下地面上にそれぞれ敷設した。吸水下地面は、サンドブラスト研磨機で研磨することにより、不陸の高低差を０．５ｍｍ以下とした。上記不陸の高低差は、表面粗さ計により測定した。２枚の床材の境界が目立つかどうかを、目視により以下の判定基準で判定した。その結果を表１に示す。
○：境界に、白い線が全く視認されなかった。
△：境界に、わずかに白い線が確認された。
×：境界に、白い線がはっきりと確認された。
【０１３６】
【表１】
2015143470.tif 000003
【０１３７】
表１から、実施例１〜３の床材は、面取り形状部を有しているので床材と併設された他の床材との境界部に目地が形成され、上記目地部分に指先等を引っ掛けて床材の端部を持ち上げることができるため、敷設されている床材を剥がす作業が容易であった。
【０１３８】
また、実施例１〜３の床材は、適度な剛性度を示し、不陸追従性に優れているので、床材間の段差が小さく、且つ、意匠層の厚みが適切な範囲内であるため、下地面の不陸により敷設後の床材の側面が露出しても、当該側面は意匠層であり、床材間の境界が視覚的に目立たなかった。
【０１３９】
さらに、実施例１〜３の床材は、適度な剛性度を示し、上方向に捲ることができるので、下地面に敷設されている床材を容易に剥がすことができた。
【０１４０】
一方、比較例１及び５の床材は、面取り形状部が形成されていないので、床材と、併設された他の床材との境界部に指先等を引っ掛けて床材の端部を持ち上げることができず、敷設されている床材を剥がす作業が困難であった。
【０１４１】
特に、比較例５の床材は、剛性度が高いため、上方向に捲り難く、下地面から剥がし難かった。
【０１４２】
また、比較例３の床材は、面取り形状部を有し、床材と、併設された他の床材との境界部に指先等を引っ掛けることができる。しかしながら、床材の剛性度が高いため、上方向に捲り難く、下地面から剥がし難かった。
【０１４３】
また、比較例４の床材は、剛性度が低いため、上方向に捲りやすい。しかし、面取り形状部が設けられていないので、床材と、併設された他の床材との境界部に指先等を引っ掛けて床材の端部を持ち上げることができない。よって、比較例４の床材は、手で剥離することができるものの、その作業は困難であった。
【０１４４】
さらに、比較例２及び４の床材は、意匠層の厚みが薄いため、敷設後の床材の側面が露出すると当該側面に裏面層が含まれ、他の床材との境界が視覚的に目立った。
【産業上の利用可能性】
【０１４５】
本発明の床材は、一般住宅、マンション、オフィスビルなどの室内の床面に敷いて使用される。
【符号の説明】
【０１４６】
１…床材、１ａ…床材表面部、１ｂ…床材側面部、２…表面保護層、３…透明層、４…意匠層、４１…模様フィルム、４２…意匠層形成熱可塑性樹脂層、５…裏面層、５１…形状安定化層、５２…裏面層形成熱可塑性樹脂層、５３…基材層、６…面取り形状部、Ｔ…面取り形状部の深さ、α…面取り形状部の角度、６ｃ…床材表面を表す線を延長した線、６ｄ…面取り形状部表面を表す辺、６ｅ…床材１の側面を示す直線の最上部、Ａ…下地面の不陸、Ｌ…床材間の段差
【図１】
2015143470.tif 000004
【図２】
2015143470.tif 000005
【図３】
2015143470.tif 000006
【図４】
2015143470.tif 000007
【図５】
2015143470.tif 000008
【図６】
2015143470.tif 000009
【図７】
2015143470.tif 000010
【図８】
2015143470.tif 000011